(57)【要約】【課題】  特別な添加剤を使用することなく、セメントを使用しないコンクリートを用いてコンクリート製品を遠心成形により製造する方法を提供する。【解決手段】  コンクリート製品の製造方法は、ケイ素およびアルミニウムを主成分とする粉体とアルカリ溶液と骨材とをコンクリート材料として用いてコンクリートを製造する際の該コンクリートの軟度を示す値が所定の値以下となるように該コンクリート材料中の水分量を調整する段階と、回転する中空円筒形の型枠の遠心加速度を所定の範囲内の加速度に調整する段階と、上記水分量に調整されたコンクリート材料を用いて製造されたコンクリートを型枠内に打ち込み、遠心成形する段階とを含む。【選択図】  図１６
2020131684.tif 000002
【特許請求の範囲】
【請求項１】
コンクリート製品を製造する方法であって、
ケイ素およびアルミニウムを主成分とする粉体とアルカリ溶液と骨材とをコンクリート材料として用いてコンクリートを製造する際のコンクリートの軟度を示す値が所定の値以下となるように該コンクリート材料中の水分量を調整する段階と、
回転する中空円筒形の型枠の遠心加速度を所定の範囲内の加速度に調整する段階と、
前記水分量に調整されたコンクリート材料を用いて製造された前記コンクリートを前記型枠内に打ち込み、遠心成形する段階と
を含む、コンクリート製品の製造方法。
【請求項２】
前記粉体と前記アルカリ溶液を混練して糊状物を製造する段階と、
遠心成形される前記コンクリートの内側に前記糊状物を打ち込み、遠心成形する段階と
を含む、請求項１に記載の製造方法。
【請求項３】
前記水分量を調整する段階では、前記アルカリ溶液の量を調整する、請求項１または２に記載の製造方法。
【請求項４】
前記水分量を調整する段階では、前記コンクリートの軟度を示す値としてのスランプが３ｃｍ以下になるように前記水分量を調整し、
前記遠心加速度を調整する段階では、前記遠心加速度を２〜６Ｇに調整する、請求項１〜３のいずれか１項に記載の製造方法。
【請求項５】
前記アルカリ溶液は、水酸化ナトリウムまたは水酸化カリウムと、水ガラスまたはケイ酸カリウムとの化合物の水溶液であり、前記水酸化ナトリウムまたは前記水酸化カリウムと、前記水ガラスまたは前記ケイ酸カリウムとの混合比は、体積比で１：２〜１：３であり、前記骨材は、前記粉体の質量に対して２〜５倍の量が添加され、前記アルカリ溶液は、前記粉体の質量に対して３５〜６０％の量が添加される、請求項１〜４のいずれか１項に記載の製造方法。
【請求項６】
遠心成形後、加熱養生する段階をさらに含む、請求項１〜５のいずれか１項に記載の製造方法。
【発明の詳細な説明】
【技術分野】
【０００１】
本発明は、コンクリート製品を遠心成形により製造する方法に関する。
【背景技術】
【０００２】
セメントは、主原料が石灰石であり、焼成時に、地球温暖化の問題となる二酸化炭素を排出することから、コンクリート製品の製造において、セメントを使用しないコンクリートが用いられるようになってきている。セメントを使用しないコンクリートとしては、ケイ素やアルミニウムを主成分とする粉体とアルカリ溶液とを使用したコンクリートが知られている。
【０００３】
コンクリート製品には、遠心成形により製造されるヒューム管等の遠心成形体があるが、遠心成形体の製造において、高炉水砕スラグ粉末とアルカリ刺激剤とを用いたコンクリートを使用することが提案されている（例えば、特許文献１参照）。
【先行技術文献】
【特許文献】
【０００４】
【特許文献１】特開昭６４−３０４２号公報
【発明の概要】
【発明が解決しようとする課題】
【０００５】
しかしながら、従来のコンクリートでは、ケイフッ化金属を凝結調節剤として添加しなければ、セメントを使用する普通ポルトランドセメントと同等の凝結性状を有し、耐酸性に優れたコンクリートを得ることができないという問題があった。
【０００６】
セメントを使用しないコンクリートは、セメントを使用するコンクリートに比較して、粘性が高い等の特性があるため、型枠に流し込み、バイブレータ等で振動を加えることにより製造するのが一般的であり、上記の特別な凝結調節剤を使用せずに、遠心成形により製品を製造したという実績は見られない。
【０００７】
そこで、特別な添加剤を使用することなく、セメントを使用しないコンクリートを用いてコンクリート製品を遠心成形により製造する方法の提供が望まれている。
【課題を解決するための手段】
【０００８】
本発明の発明者らは、鋭意検討の結果、ケイ素およびアルミニウムを主成分とする粉体とアルカリ溶液と骨材とをコンクリート材料として用い、そのコンクリート材料中の水分量がコンクリートの軟度を示す値（スランプ）が所定の値以下になるように調整し、回転する型枠の遠心加速度を所定の範囲内の加速度に調整して遠心成形することにより、成形後に型枠から落下することはなく、骨材が厚さ方向にほぼ均一に存在し、内面がほぼ平滑で、ひび割れも発生しないことを見出した。
【０００９】
本発明は、上記のことを見出すことによりなされたものであり、上記課題は、本発明のコンクリート製品の製造方法を提供することにより解決することができる。
【００１０】
すなわち、コンクリート製品の製造方法は、ケイ素およびアルミニウムを主成分とする粉体とアルカリ溶液と骨材とをコンクリート材料として用いてコンクリートを製造する際のコンクリートの軟度を示す値が所定の値以下となるように該コンクリート材料中の水分量を調整する段階と、回転する中空円筒形の型枠の遠心加速度を所定の範囲内の加速度に調整する段階と、水分量に調整されたコンクリート材料を用いて製造されたコンクリートを型枠内に打ち込み、遠心成形する段階とを含む。
【発明の効果】
【００１１】
本発明によれば、特別な添加剤を使用することなく、セメントを使用しないコンクリートを用いてコンクリート製品を遠心成形により製造することが可能となる。
【図面の簡単な説明】
【００１２】
【図１】遠心成形装置の概略構成を示した図。
【図２】試験に用いた材料を示した図。
【図３】各材料の配合割合を示した図。
【図４】試験の概要とその結果を示した図。
【図５】試験１の型枠の回転中の様子を示した図。
【図６】試験１の型枠の回転を停止したときの様子を示した図。
【図７】試験２で遠心成形した製品と断面の状況を示した図。
【図８】スランプ０ｃｍのときのコンクリートの状態を説明する図。
【図９】試験３で遠心成形した製品の断面の状況を示した図。
【図１０】試験３で遠心成形した製品の内面を示した図。
【図１１】試験４で遠心成形した製品の内面を示した図。
【図１２】各遠心加速度に対する脱型直後の内面のひび割れ本数を示した図。
【図１３】各遠心加速度に対する骨材の偏りを示した図。
【図１４】各遠心加速度での製品の断面の状況を示した図。
【図１５】試験結果をまとめた図。
【図１６】ジオポリマーコンクリートを用いてコンクリート製品を製造する流れの一例を示したフローチャート。
【発明を実施するための形態】
【００１３】
本発明の方法で使用されるコンクリートは、セメントを使用しないコンクリートで、ケイ素およびアルミニウムを主成分とする粉体とアルカリ溶液とを使用したコンクリート（以下、ジオポリマーコンクリートと呼ぶ。）である。ケイ素およびアルミニウムを主成分とする粉体としては、フィラーが挙げられ、フィラーとしては、火力発電所において微粉炭を燃焼する際に副生物として得られるフライアッシュを挙げることができる。フライアッシュの主成分は、ＳｉＯ２、Ａｌ２Ｏ３、Ｃａ等である。
【００１４】
フィラーとしては、そのほか、高炉で銑鉄を生成する際に同時に生成される高炉スラグ微粉末が挙げられる。高炉スラグ微粉末の主成分は、ＣａＯ、ＳｉＯ２、Ａｌ２Ｏ３、ＭｇＯである。また、高炉から溶融状態で取り出されたスラグを大量の水等で急冷した高炉水砕スラグ、空冷や適度の散水により徐冷した高炉徐冷スラグ、高炉で精製した鉄を鋼にする製鋼工程から生成される製鋼スラグ等も挙げられる。
【００１５】
高炉水砕スラグは、主にガラス質の砂状のスラグで、高炉徐冷スラグは、結晶質の塊状のスラグで、製鋼スラグは、岩石状のスラグである。高炉水砕スラグは、高炉スラグと同様、その主成分は、ＣａＯ、ＳｉＯ２、Ａｌ２Ｏ３、ＭｇＯである。製鋼スラグの主成分は、ＣａＯ、ＳｉＯ２、ＦｅＯ、ＭｇＯ、ＭｎＯである。粉体は、主成分としてケイ素およびアルミニウムを含むものであれば、これらの材料に限定されるものではなく、都市ゴミ灰溶融スラグ等であってもよい。また、粉体としては、上記に挙げたものを２以上組み合わせて用いてもよい。
【００１６】
アルカリ溶液としては、水酸化ナトリウムまたは水酸化カリウムと、水ガラスまたはケイ酸カリウムとの化合物の水溶液等を挙げることができる。水酸化ナトリウムまたは水酸化カリウムと水ガラスまたはケイ酸カリウムとの混合比は、水ガラスまたはケイ酸カリウムの混合割合が高いと、混練直後から流動性が大きく低下し、安定した可使性を得ることができなくなる。このため、この混合比は、体積比で１：２〜１：３程度が好ましい。
【００１７】
アルカリ溶液は、フィラーの質量に対して任意の質量で添加することができるが、液相の割合が高いと圧縮強度や曲げ強度が低下することから、これらの強度を考慮して添加量を決定することができる。一例として、アルカリ溶液は、フィラーの質量に対して３５％〜６０％とすることができる。
【００１８】
骨材は、セメントを使用するコンクリート（以下、セメントコンクリートと呼ぶ。）を製造するために一般に用いられる砂、砂利、砕石等とすることができる。骨材は、例えば、フィラーの質量に対して２〜５倍とすることができる。
【００１９】
混練は、フィラー、アルカリ溶液、骨材を撹拌混合することにより行われ、バッチ式や連続式等の各種ミキサーによって行うことができる。
【００２０】
このようにして製造された、まだ固まっていないコンクリート（生コンクリート）は、図１に示すような遠心成形装置内に打ち込まれる。図１（ａ）は、遠心成形装置の正面図で、図１（ｂ）は、矢線Ａ−Ａで切断した断面図である。
【００２１】
遠心成形装置は、中空円筒を形成し、ボルトおよびナット等により連結される鋼製の２つの半円筒部材１０ａ、１０ｂと、２つの半円筒部材１０ａ、１０ｂを連結して形成された型枠１０の長さ方向の両端に取り付けられる２つの鋼製で円盤状の側板１１とを含む。また遠心成形装置は、側板１１と隣接し、型枠１０を載置するとともに型枠１０を一定の方向に回転させる鋼製の駆動輪１２および従動輪１３と、駆動輪１２を駆動し、回転させる電動機（モータ）１４とを含む。モータ１４と、駆動輪１２とは、駆動輪１２に設けられる歯車の各歯と噛み合う鎖状物（チェーン）１５により接続され、チェーン１５を介してモータ１４の動力を駆動輪１２に伝達する。
【００２２】
生コンクリートは、駆動輪１２および従動輪１３上に載置され、駆動輪１２により回転している型枠１０の内部の、断面が円形の中空部分に打ち込まれる。生コンクリートは、矢線Ｂに示す型枠１０の長さ方向に均等に打ち込まれ、型枠１０の回転により遠心力が作用し、中空円筒形に成形される。
【００２３】
遠心成形後、型枠１０は、クレーン等により駆動輪１２および従動輪１３の上から持ち上げられ、養生室へ移動される。養生室では、型枠１０ごと蒸気養生される。これにより、コンクリートは、強度を発現し、硬化する。その後、型枠１０を構成する２つの半円筒部材１０ａ、１０ｂを１つずつ取り外す。そして、自然養生、外圧試験、水密試験、コンクリート圧縮試験等を行い、コンクリート製品の１つであるヒューム管が製造される。
【００２４】
遠心成形により製造されるコンクリート製品は、ヒューム管に限られるものではなく、コンクリート製の杭や電柱等であってもよい。また、遠心成形には、遠心成形装置の型枠１０内に鉄筋籠を配置し、鉄筋籠を埋設するようにジオポリマーコンクリートを遠心成形してもよい。
【００２５】
従来、ジオポリマーコンクリートでコンクリート製品を製造する場合、スランプフローが４０〜６０ｃｍ程度のものを使用している。スランプフローは、円錐形の枠にコンクリートを詰め、枠を持ち上げて取り去ったときの直径の広がりを示す値である。スランプフローは、コンクリートの軟度を示す値であるが、同じように軟度を示す値としては、スランプがある。スランプは、円錐形の枠を取り去ったときのコンクリートの頂部が何ｃｍ低くなったかを示す値である。
【００２６】
また、セメントコンクリートで遠心成形する場合、型枠１０の回転速度は、遠心加速度で１５〜２０Ｇが一般的である。１Ｇは、重力加速度の大きさである。
【００２７】
そこで、同じような成形条件で、ジオポリマーコンクリートを遠心成形し、コンクリート製品を製造することができるか、製造できない場合、どのような条件なら可能であるかを検証するための試験を行った。図２に、試験に用いた材料を示す。ジオポリマーコンクリートを製造するため、フィラーとして、フライアッシュと高炉スラグ微粉末とを使用し、アルカリ溶液として、水ガラスと水酸化ナトリウムの化合物の水溶液（アルカリシリカ溶液）を使用した。アルカリシリカ溶液の密度は、１．４０ｇ/ｃｍ３となるように上記化合物の濃度を調整した。なお、図２中、「Ｆ．Ｍ．」は、骨材の粗さを示す粗粒率である。吸水率は、表面が乾燥状態の骨材に含まれる全水分量の、内部まで乾燥した状態の骨材の質量に対する割合を百分率で示したものある。
【００２８】
図３に、各材料の配合割合を示す。この配合割合は、１層（外）が、スランプ０ｃｍのときのジオポリマーコンクリートの配合割合である。２層（内）が、アルカリシリカ溶液、高炉スラグ微粉末、フライアッシュを混練して得られる糊状物（ペースト）の配合割合である。ＢＦＳ置換率は、フィラーの全部をＦＡとし、ＦＡの一部をＢＦＳで置換したときのフィラーの質量に対するＢＦＳの質量の割合を百分率で示したもので、ＧＰＷ／Ｐは、フィラーの質量に対するＧＰＷの質量の割合を百分率で示したものである。
【００２９】
フライアッシュ、高炉スラグ微粉末、海砂、砂岩砕石を、図３に示した１層（外）の配合に従って計量した材料をまず２つ用意した。材料は、混練前日から混練直前まで２０℃の養生室にて保管した。また、混練直前までに、スランプに応じて量を変えたアルカリシリカ溶液も２つ用意した。スランプは、アルカリシリカ溶液の量により調整することができる。ここでは、アルカリシリカ溶液の量を変えてスランプを調整しているが、これに限られるものではなく、フィラーとアルカリ溶液と骨材の配合割合等を変えてスランプを調整してもよい。
【００３０】
混練には、強制二軸ミキサーを使用した。まず、粉体であるフィラー（ＦＡとＢＦＳ）と細骨材を投入し、３０秒間空練りした。次に、ミキサーにアルカリシリカ溶液を入れ、１分間練り混ぜた。最後に、ミキサーに粗骨材を投入し、２分間練り混ぜた。
【００３１】
このようにして製造されたジオポリマーコンクリートを遠心成形装置に打ち込み、遠心成形を行った。図４に、試験の概要とその結果を示す。試験１では、スランプフローを従来のジオポリマーコンクリートでコンクリート製品を製造する際に採用される５０ｃｍとし、遠心加速度は、１５〜２０Ｇとすると分離することが容易に想像できるため、５Ｇとし、回転時間は、硬化時間を考慮して２時間とした。試験２では、上記の５０ｃｍでは硬化に時間がかかることから、スランプを６ｃｍとし、遠心加速度は、従来のセメントコンクリートで遠心成形する際に採用される加速度と同じ１８Ｇとし、回転時間は、硬化時間を考慮して１時間３０分とした。
【００３２】
試験１では、図５に示すように、型枠１０の回転中は遠心力によりジオポリマーコンクリート１６が型枠１０の内面に均等に広がり、一定の厚さの中空円筒形の管を形成している。しかしながら、型枠１０の回転を停止すると、図６に示すように、ジオポリマーコンクリート１６が軟らかすぎるため、型枠１０の内面上部のジオポリマーコンクリート１６が落下し、中空円筒形の管を形成することができない、すなわち遠心成形することができないことが分かった。
【００３３】
一方、試験２では、スランプを小さくした関係で、図７（ａ）に示すように、型枠１０の回転を停止し、脱型しても、一定の厚さの中空円筒形の形状を保持できることが分かった。しかしながら、遠心加速度が１８Ｇという高速回転では、ジオポリマーコンクリート１６が、骨材を含むコンクリート層２０と、骨材を含まないペースト層２１とに分離し、約１５ｍｍの比較的厚いペースト層２１が形成されることが分かった。
【００３４】
ペースト層２１は、水分を多く含み、強度および耐酸性が低いことから、内側に厚いペースト層２１を有するコンクリート製品は、耐酸性が必要とされる下水路等に使用することは難しい。
【００３５】
これらのことから、フライアッシュ、高炉スラグ微粉末、海砂、砂岩砕石を、図３に示した１層（外）の配合に従って計量した材料を用意し、スランプを所定の値として３ｃｍ以下の０ｃｍに設定した。スランプを０ｃｍにするため、アルカリシリカ溶液の量を調整した。
【００３６】
ここで、スランプが０ｃｍとは、図８に示すように、型枠を取り去っても、型枠の形状を維持し、形状の変化がない状態を示す。ここでは、スランプを０ｃｍとした例を示すが、３ｃｍまでの間であれば、ほぼ０ｃｍと同様の結果を得ることができる。
【００３７】
試験３では、遠心加速度が１８Ｇでは速すぎ、材料の分離が見られることから、６Ｇとし、また、回転時間も、水分が少なく、硬化時間が短く、硬化し始めるまでの時間（可使時間）が約２７〜２８分であることから、２０分間として遠心成形を行った。
【００３８】
試験３では、図９に示すように、型枠１０の回転を停止し、脱型しても、一定の厚さの中空円筒形の形状を保持でき、また、ペースト層２１も５ｍｍ程度と薄いことから、下水道等に使用しても問題がない程度に、強度および耐酸性が向上することが分かった。
【００３９】
試験３で成形されたコンクリート製品は、図１０に示すように、中空の内面２２に多少の凹凸２３が見られた。凹凸２３は、コンクリート製品がヒューム管等の管で、内部を水等の液体が流れる場合、液体の流れの抵抗となり、性能上の問題が生じる。
【００４０】
そこで、試験４では、別途、フライアッシュ、高炉スラグ微粉末を、図３に示した２層（内）の配合に従って計量した材料を用意し、同様に混練してジオポリマーペーストを作成した。最初に、試験３と同様の配合で作成したジオポリマーコンクリートを打ち込み、ある程度遠心成形を行った後、その内側に作成したジオポリマーペーストを打ち込み、遠心成形を行った。
【００４１】
試験４は、試験３と同様、一定の厚さの中空円筒形の形状を保持でき、ペースト層２１も薄く、強度および耐酸性が向上し、さらには図１１に示すように、内面２２に凹凸が見られなくなり、内面２２が平滑になった。また、内面２２には、ひび割れも見られなかった。
【００４２】
以上のように、内面２２をより平滑にするためにジオポリマーペーストも使用し、打込み層数を２回にすることができるが、打込み層数はジオポリマーコンクリートのみの１回でも充分に製品として利用することは可能である。
【００４３】
上記の例では、試験３で遠心加速度を６Ｇとしているが、遠心加速度が６Ｇ以外でも同様の効果が得られるかどうかを確認するため、遠心加速度を３Ｇ、５Ｇ、７Ｇ、１０Ｇに変えて遠心成形を行った。
【００４４】
遠心成形を行った結果は、図１２に示すように、内面２２のひび割れは、遠心加速度が３Ｇ、５Ｇでは、０本であり、上記でも説明したように、６Ｇでも０本であったが、７Ｇになると１１本見られ、１０Ｇになると２１本に増加した。ひび割れは、水密性、気密性、強度等の低下につながり、また、製品の変形にもつながることから、ひび割れが発生しない成形条件が望ましい。
【００４５】
また、骨材の偏りは、成形された管の内側１２．５ｍｍと外側１２．５ｍｍで各領域面積に対する骨材の面積の割合を見てみると、図１３（ａ）に示すように、５Ｇのときにほぼ均等で、５Ｇから離れるにつれて内側１２．５ｍｍの内側部分２４や外側１２．５ｍｍの外側部分２５に偏りが生じた。３Ｇでは、骨材の偏りが約１０％であるが、７Ｇでは１５％と大きくなった。
【００４６】
そのときの断面の様子を、図１３（ｂ）〜（ｄ）に示す。３Ｇでは、偏りがあるといっても、見た目にはほぼ均等で、７Ｇ、１０Ｇと大きくなるにつれて、骨材２６に明らかな偏りが生じた。
【００４７】
また、内面２２の状態を、図１４（ａ）〜（ｄ）に示す。図１４（ａ）、（ｂ）に示すように、３Ｇ、５Ｇでは、内面２２に、面積は広く浅い凹部２７が存在するが、概ね平滑な曲面となった。７Ｇ、１０Ｇも、図１４（ｃ）、（ｄ）に示すように、小孔２８が形成されたが、概ね平滑な曲面となった。
【００４８】
図１５に、以上の結果をまとめる。内面２２の平滑性は、いずれの遠心加速度においても概ね良好であるが、７Ｇより大きくなると、ひび割れが発生し、ペースト厚さが厚くなり、法線方向（厚さ方向）への骨材に偏りが生じている。ここには６Ｇの結果は示されていないが、６Ｇまでであれば、ひび割れの発生はなく、ペースト厚さも６ｍｍ程度と薄く、法線方向への骨材の偏りも生じない。
【００４９】
一方、ここには遠心加速度が３Ｇより小さい場合の結果は示されていないが、２Ｇより小さくなると、回転速度が遅く、コンクリートが広がりにくくなるため、遠心成形を行うことができなくなる。
【００５０】
以上の結果から、遠心加速度は２〜６Ｇの範囲内とすべきであることが分かった。よって、スランプを３ｃｍ以下になるようにアルカリシリカ溶液の量を調整し、遠心加速度を２〜６Ｇに調整し、ジオポリマーコンクリートを打ち込み、遠心成形することで、内面２２が平滑で、ひび割れが発生することなく、ペースト厚さも薄く、法線方向への骨材の偏りもほとんどないヒューム管等のコンクリート製品を、ジオポリマーコンクリートにより製造することができる。
【００５１】
図１６に、ジオポリマーコンクリートを用いてコンクリート製品を製造する流れを示す。ステップ１６００から開始し、ステップ１６０１では、図３に示した材料中の水分量を、スランプが所定の値以下となるように調整する。水分量は、コンクリート材料中のアルカリ溶液の量により調整することができる。そして、ステップ１６０２で、ミキサーに材料を投入し、ステップ１６０３で、材料を混練する。
【００５２】
ステップ１６０４では、型枠１０を一定方向に回転させ、回転加速度が２〜６Ｇの範囲内の加速度に調整する。ステップ１６０５で、製造したジオポリマーコンクリートを型枠１０内に打ち込み、ステップ１６０６で、遠心成形を行う。
【００５３】
ステップ１６０７では、型枠１０ごと養生室に移動し、蒸気養生等の加熱養生を行う。ステップ１６０８では、脱型し、必要に応じて自然養生し、必要な試験を行い、ステップ１６０９でコンクリート製品の製造を完了する。
【００５４】
ジオポリマーペーストを打ち込む場合は、ステップ１６０６でジオポリマーコンクリートの遠心成形を行っている間に、上記水分量に調整した、ジオポリマーコンクリートを作るときと同一配合のアルカリ溶液とフィラーとをミキサーに入れ、混練してジオポリマーペーストを作る。ここでは、同一配合を一例として挙げているが、これに限定されるものではない。そして、ジオポリマーコンクリートをある程度遠心成形した後にジオポリマーペーストを打ち込み、同様に遠心成形する。その後、ステップ１６０７の蒸気養生を行う。
【００５５】
このように遠心成形が可能になったことで、環境に優しく、耐酸性に優れたジオポリマーコンクリートの使用機会が増え、特に耐酸性が問題となる下水路への活用が可能になる。
【００５６】
これまで本発明のコンクリート製品の製造方法を上述した実施形態をもって詳細に説明してきたが、本発明は、上述した実施形態に限定されるものではなく、他の実施形態や、追加、変更、削除など、当業者が想到することができる範囲内で変更することができ、いずれの態様においても本発明の作用・効果を奏する限り、本発明の範囲に含まれるものである。
【符号の説明】
【００５７】
１０…型枠
１０ａ、１０ｂ…半円筒部材
１１…側板
１２…駆動輪
１３…従動輪
１４…モータ
１５…チェーン
１６…ジオポリマーコンクリート
２０…コンクリート層
２１…ペースト層
２２…内面
２３…凹凸
２４…内側部分
２５…外側部分
２６…骨材
２７…凹部
２８…小孔
【図１】
2020131684.tif 000003
【図２】
2020131684.tif 000004
【図３】
2020131684.tif 000005
【図４】
2020131684.tif 000006
【図５】
2020131684.tif 000007
【図６】
2020131684.tif 000008
【図７】
2020131684.tif 000009
【図８】
2020131684.tif 000010
【図９】
2020131684.tif 000011
【図１０】
2020131684.tif 000012
【図１１】
2020131684.tif 000013
【図１２】
2020131684.tif 000014
【図１３】
2020131684.tif 000015
【図１４】
2020131684.tif 000016
【図１５】
2020131684.tif 000017
【図１６】
2020131684.tif 000018